표 3 에 나타내 는 바 와 같이 , 부극 활물질 의 합성 에 있 어서 , LiSi 전구체 를 12 g , 1 , 3 , 5 - 트리 메틸벤젠 을 400 ㎖, 에탄올 을 400 ㎖, 아세트산 을 600 ㎖ 이용하 였 다 . 또한 , LiSi 전구체 분 산액 과 아세트산 의 반응 후 에 , 필터 를 이용 한 흡인 여과 로 액체 와 고체 반응물 을 분리 하 였 다 . 그리고 , 필터 상 에 퇴적 한 고체 반응물 에 대하 여 아세트산 100 ㎖ 를 투입 하 면서 흡인 여과 를 계속 함 으로써 , 고체 반응물 을 아세트산 으로 세정 하 였 다 . 세정 후 의 고체 반응물 을 120 ℃ 에서 2 시간 진공 건조 하 여 , 부극 활물질 을 합성 하 였 다 . 상기 한 것 이외 에 는 , 실시 예 1 과 마찬가지 로 하 여 평가 용 전지 를 제조 하 였 다 . 또한 , 얻 어 진 부극 활물질 의 평균 입자경 ( D 50 ) 을 측정 한 바 , 0 . 61 ㎛ 이 었 다 .